(57)【特許請求の範囲】
【請求項１】
少なくとも、液晶ポリマー４０ｖｏｌ％以上と、偏平状で平均アスペクト比が２以下である熱伝導性フィラー１０〜４０ｖｏｌ％と、ガラス繊維５〜２０ｖｏｌ％とを含み、熱伝導性フィラーとガラス繊維の体積比が熱伝導性フィラー／ガラス繊維＝２／１〜８／１である、光ピックアップベース用の射出成形用熱伝導性樹脂組成物。
【請求項２】
上記熱伝導性フィラーが、鱗状黒鉛、銅フレーク、アルミフレーク、銀フレークおよび窒化ホウ素からなる群から選択された１種以上である請求項１記載の樹脂組成物。
【請求項３】
請求項１から２のいずれか一つに記載の熱伝導性樹脂組成物から成る光ピックアップベースである成形品。
【請求項４】
熱伝導率が２Ｗ／(ｍ・ｋ)以上で、線膨張係数の異方性（ＴＤ−ＭＤ）が±１０ｐｐｍ／℃以下である、請求項３記載の成形品。
【発明の詳細な説明】
【技術分野】
【０００１】
本発明は、熱伝導性樹脂組成物およびそれを用いた成形品に関し、さらに詳しくは、成形加工性に優れ、優れた熱伝導性および機械的特性を有する成形品を与える熱伝導性樹脂組成物およびそれを用いた成形品に関する。
【背景技術】
【０００２】
ＬＳＩ等の半導体素子の集積密度増大と動作の高速化、そして電子部品の高密度実装に伴い、発熱源となる電子部品に対する放熱対策が大きな問題となっている。例えば、電子部品のハウジングには、従来、熱伝導率の高い金属やセラミックスが使われてきたが、近年、形状選択の自由度が大きく小型・軽量化の容易な樹脂系材料が用いられている。
【０００３】
樹脂系材料としては、従来、マトリックスとなる樹脂中に熱伝導性フィラー、例えば、カーボンファイバー（ＣＦ）、黒鉛粉末、金属粉末あるいはセラッミクス粉末等を分散し、同時に機械的特性を向上させる目的で通常ガラス繊維が配合された樹脂組成物が用いられている（例えば、特許文献１）。
【先行技術文献】
【特許文献】
【０００４】
【特許文献１】特開２００５−８９６５２号公報
【発明の概要】
【発明が解決しようとする課題】
【０００５】
しかしながら、機械的特性を向上させる目的でガラス繊維を配合した樹脂組成物では、成形時のガラス繊維の配向に伴う線膨張係数の異方性が現れる。すなわち流れ方向と流れ方向に直角方向とでは異なった線膨張係数を示し、成形して得られた成形品は反りや変形を生じ、高精度を要求される電子部品には適用できないという問題があった。
【０００６】
そこで、本発明者らは、上記の課題を解決し、成形加工性に優れるとともに、高い熱伝導性および優れた機械的特性を有する成形品を与える熱伝導性樹脂組成物およびそれを用いた成形品を提供することを目的とした。
【課題を解決するための手段】
【０００７】
上記課題を解決するため、本発明の熱伝導性樹脂組成物は、少なくとも、液晶ポリマー
４０ｖｏｌ％以上と、偏平状で平均アスペクト比が２以下である熱伝導性フィラー１０〜４０ｖｏｌ％と、ガラス繊維５〜２０ｖｏｌ％とを含み、熱伝導性フィラーとガラス繊維の体積比が熱伝導性フィラー／ガラス繊維＝２／１〜８／１である、光ピックアップベース用の射出成形用熱伝導性樹脂組成物であることを特徴とする。
【０００８】
本発明の樹脂組成物においては、上記熱伝導性フィラーが、鱗状黒鉛、銅フレーク、アルミフレーク、銀フレークおよび窒化ホウ素からなる群から選択された１種以上であることが好ましい。
【００１０】
本発明の成形品は、上記の本発明の熱伝導性樹脂組成物を成形して成る光ピックアップベースである。
【００１１】
本発明の成形品は、熱伝導率が２Ｗ／(ｍ・ｋ)以上で、線膨張係数の異方性（ＴＤ−ＭＤ）が±１０ｐｐｍ／℃以下であることが好ましい。
【００１２】
ここで、線膨張係数の異方性（ＴＤ−ＭＤ）とは、成形品の流れ方向の線膨張係数をＭＤとし、流れ方向と直交する方向の線膨張係数をＴＤとしたとき、（ＴＤ−ＭＤ）の式で示される線膨張係数の差を成形品の異方性をあらわす指標として定義される。
【発明の効果】
【００１４】
本発明によれば、ガラス繊維とともに、偏平状で平均アスペクト比が２以下である熱伝導性フィラーを、熱伝導性フィラーとガラス繊維の体積比が熱伝導性フィラー／ガラス繊維＝２／１〜１０／１となるように配合した樹脂組成物を用いることにより、成形品の線膨張係数の異方性を抑制することが可能となり、成形加工性に優れた熱伝導性樹脂組成物を提供することが可能となる。また、優れた機械的特性および熱伝導性を有する成形品を提供することが可能となる。また、成形品は、環境温度の変化や周辺部品の発熱等の影響により熱変形が抑制され、優れた寸法安定性を有する。
【図面の簡単な説明】
【００１５】
【図１】本発明の熱伝導性樹脂組成物に用いる鱗状黒鉛の形状を示す走査型電子顕微鏡写真の一例である。
【図２】本発明の熱伝導性樹脂組成物を用いて作製した光ピックアップベースを用いた光ディスク駆動装置の構造の一例を示す模式図である。
【図３】本発明の熱伝導性樹脂組成物を用いて作製した光ピックアップベースの構造の一例を示す模式斜視図である。
【発明を実施するための形態】
【００１６】
以下、本発明の実施の形態について説明する。
本発明に用いる熱可塑性樹脂は、ＪＩＳ  Ｋ  ７１９１で規定する荷重たわみ温度が１００℃以上の耐熱性樹脂であれば特に限定されない。具体的には、液晶ポリマー（ＬＣＰ）、ポリフェニレンスルフィド（ＰＰＳ）、ポリエーテルエーテルケトン（ＰＥＥＫ）、ポリイミド、ポリエーテルイミド、ポリアセタール、ポリエーテルサルホン、ポリサルホン、ポリカーボネイト、ポリエチレンテレフタレート、ポリブチレンテレフタレート、ポリフェニレンオキサイド、ポリフタールアミドおよびポリアミド等を挙げることができるが、液晶ポリマー（ＬＣＰ）が好ましい。液晶ポリマーは耐熱性が高く、高流動で薄肉充填性が良好であり、さらに衝撃吸収性などに優れることから、電子部品のハウジングや、電子部品からの熱を外部に逃がすためのヒートシンクやファン等の放熱対策用途に適しているからである。
【００１７】
ここで、液晶ポリマーとは、光学異方性を有する溶融相を形成する性質を有するポリマーである。光学異方性を有する溶融相は、直交偏光子を利用した偏光顕微鏡観察による偏光検査法により確認することができる。液晶ポリマーの種類は特に限定されないが、芳香族ポリエステルまたは芳香族ポリエステルアミドが好ましい。
【００１８】
熱可塑性樹脂の体積含有率は、成形加工性を確保するため、樹脂組成物に対して４０ｖｏｌ％以上、好ましくは４０〜８５ｖｏｌ％である。
【００１９】
本発明に用いる熱伝導性フィラーは、偏平状で、平均アスペクト比が２以下、好ましくは１.１〜１.９である。熱伝導性フィラーの平均アスペクト比が２より大きいと、成形品の線膨張係数の異方性が大きくなり、反りや熱変形が発生するからである。本発明に用いる熱伝導性フィラーは、球状粒子等の嵩高い粒子に比べ、成形体へより高濃度に充填させることが可能となり、成形品の線膨張係数の異方性を低減することができる。
ここで、本発明における偏平状の熱伝導性フィラーとは、長軸と短軸を有する形状の熱伝導性フィラーであって、完全な球ではないものをいい、例えば、鱗状、一部の塊状形状等が含まれる。そして、アスペクト比は、長軸長さ／短軸長さで定義される。平均アスペクト比は、熱伝導性フィラーを走査型電子顕微鏡で観察し、視野内の各偏平状フィラーについて、長軸長さと短軸長さとをそれぞれ計測し、５０個のフィラーのアスペクト比を平均して平均アスペクト比とした。また、熱伝導性フィラーの長軸長さは２０〜１００μｍ、短軸長さは１０〜９０μｍの範囲にあることが好ましい。
【００２０】
また、本発明に用いる熱伝導性フィラーの熱伝導率は、１００Ｗ／(ｍ・ｋ)以上、好ましくは２００Ｗ／(ｍ・ｋ)以上である。
【００２１】
本発明に用いる熱伝導性フィラーの具体例として、鱗状黒鉛、銅フレーク、アルミフレーク、銀フレーク、窒化ホウ素等を挙げることができる。これらを１種または２種以上組み合わせて用いることができる。好ましくは、鱗状黒鉛、銅フレークまたはアルミフレークの少なくとも１種、より好ましくは鱗状黒鉛である。
【００２２】
図１は、本発明に用いる鱗状黒鉛の一例を示す走査型電子顕微鏡写真である。その鱗状黒鉛の平均アスペクト比は、約１.６である。
【００２３】
熱伝導性フィラーの体積含有率は、樹脂組成物に対して１０ｖｏｌ％以上、好ましくは、１０〜４０ｖｏｌ％である。１０ｖｏｌ％より小さいと熱伝導率が低下し、４０ｖｏｌ％より大きいと樹脂組成物の成形加工性が低下し、機械的強度も低下するからである。
【００２４】
熱伝導性フィラーは、平均アスペクト比が２以下となるように製造されたものだけでなく、平均アスペクト比が２以下となるようにジェットミル、ヘンシェルミキサーあるいはタンブラー等を用いて加工・篩い分けしたものも用いることができる。
【００２５】
本発明に用いるガラス繊維は、熱可塑性樹脂用の充填材として通常使用されているものであれば特に限定されないが、カット長が３〜６ｍｍ、繊維径が１０〜１３μｍ、平均アスペクト比（カット長／繊維径）が２３０〜６００であるものが好ましい。
【００２６】
ガラス繊維の体積含有率は、機械的強度を確保するため、樹脂組成物に対して５ｖｏｌ％以上、好ましくは５〜２０ｖｏｌ％である。
【００２７】
本発明では、熱伝導性フィラーとガラス繊維の体積比が、熱伝導性フィラー／ガラス繊維＝２／１〜１０／１、好ましくは５／２〜１０／１である。体積比が、２／１よりも小さいと、熱伝導性フィラーが少なく線膨張係数の異方性を抑制する効果が十分ではなく、また１０／１よりも大きいと、熱伝導性フィラーが多く樹脂組成物の成形加工性が著しく低下するからである。
【００２８】
また、本発明の樹脂組成物は、原料粉を所定量混合して混練し、所定の金型を有する、射出成形機や圧縮成形機、そして押出成形機等を用いて、所望形状に成型することができる。特に、成形サイクルが短く生産性に優れる射出成形法が好ましい。
【００２９】
本発明の成形品は、熱伝導率が２Ｗ／（ｍ・ｋ）以上、好ましくは６Ｗ／（ｍ・ｋ）以上であり、かつ線膨張係数の差（ＴＤ−ＭＤ）が１５ｐｐｍ／℃以下、好ましくは１０ｐｐｍ／℃以下である。
【００３０】
本発明の成形品の例としては、電子部品のハウジングや、電子部品からの熱を外部に逃がすためのヒートシンクやファン等を挙げることができる。具体例としては、光ピックアップにおいて半導体レーザを収容する放熱体である光ピックアップベース、半導体素子用のパッケージ材料やヒートシンク材、ファンモータのケーシング、モータコア用のハウジング、二次電池用のケース、さらには、パソコンや携帯電話の筐体等を挙げることができる。
【００３１】
図２は、本発明の光ピックアップベースを用いた光ディスク駆動装置の構造の一例を示す模式図である。光ディスク駆動装置は、シャーシ１０と、シャーシ１０に取付けられた主軸１１と副軸１２と、主軸１１と副軸１２に摺動自在に取付けられた光ピックアップ１３とを備えている。光ピックアップ１３は、制御系（不図示）により制御された駆動モータ（不図示）の駆動力により、主軸１１と副軸１２に沿って光ディスクＤの半径方向に移動し、情報の記録と再生を行う。
【００３２】
ここで、光ピックアップ１３は、図３に示す本実施例の光ピックアップベース１４とレーザダイオードホルダ（不図示）を介して取付けられたレーザダイオード（不図示）とから成る。光ピックアップベース１４は、基体１４aと、基体１４aの一端に所定の間隔で配置され基体１４aと一体的に成形された２つの主軸受１４b，１４bを有する一方、基体１４aの他端には基体１４aと一体的に成形された副軸受１４cを有している。主軸受１４b，１４bと副軸受１４cは、それぞれ、主軸１１と副軸１２に遊挿されている。また、レーザダイオードホルダはレーザダイオードホルダ取付け部１４dに取付けられる。レーザダイオードからの出射光は、図示しない光学素子により光ディスクＤに向けて出射される。
【００３３】
本発明の光ピックアップベースは、従来の金属製の光ピックアップベースに比べ軽量であり、光ディスクに対するアクセス速度をより高速にできるだけでなく、２Ｗ／(ｍ・ｋ)以上の高い熱伝導率を有しており、レーザダイオードからの発熱を逃がすことができる放熱性を有している。
【実施例】
【００３４】
（試料作製）
熱可塑性樹脂には液晶ポリマー（Ｚｅｎｉｔｅ７０００、デュポン社製）、熱伝導性フィラーには、鱗状黒鉛（平均アスペクト比：約１.６）、銅フレーク（平均アスペクト比：約１.７）、またはアルミフレーク（平均アスペクト比：約１.９）を、ガラス繊維には、平均直径が１３μｍ、平均繊維長が３ｍｍのものを用いた。
【００３５】
表１の組成に配合した原料混合粉を混練押出し機に投入し、温度３１０〜３４０℃で混練し、押出して成形用ペレットを作製した。この成形用ペレットを熱プレスにより成形し、切削加工して、直径１０ｍｍ、厚さ１.５ｍｍの円柱形状の評価用成形試料を得た。また、比較として、熱伝導性フィラーに球状の黒鉛粉末（平均アスペクト比：約１.１）を用いたもの（試料９）と、炭素繊維（平均アスペクト比：約６００）を用いたもの（試料１０）と、２種の熱伝導性フィラーを組み合わせたもの（試料１１）を、上記の方法と同様にして評価用成形試料を作製した。
【００３６】
【表１】
0005479055.tif 000002
【００３７】
（熱伝導率測定）
Ｘｅフラッシュ法を用いて熱伝導率を算出した。熱拡散率は、ＮＥＴＺＳＣＨ社製 Ｘｅフラッシュアナライザー（型式ＬＦＡ４４７）を用いて測定し、比熱は株式会社島津製作所製熱流束示差走査熱流計（型式ＤＳＣ-５０）を用いて測定し、密度は水中置換法によって測定し、それらを掛け合わせて、熱伝導率を算出した。熱伝導率の測定結果を表２に示す。
【００３８】
（線膨張係数測定）
成形品の流れ方向の線膨張係数（ＭＤ）と、流れ方向と直交する方向の線膨張係数（ＴＤ）は、前記と同様にして得られた成形用ペレットを射出成形機よりＩＳＯ ３１６７（ＪＩＳ Ｋ７１３９）に準拠した多目的試験片を成形し、切削加工により流れ方向及び流れ方向と直交する方向に切り出し測定用サンプルとした。この各サンプルを株式会社リガク製 熱機械分析装置（ＴＭＡ、型式ＣＮ８０９８Ｆ１）を用いて、ＪＩＳ Ｋ７１９７に準拠し、温度変化に対する試料長の変化量を測定した。測定値を１０-６／℃ ＝ ｐｐｍ／℃で表し、その差（ＴＤ-ＭＤ）を線膨張係数の異方性とした。
【００３９】
（曲げ強さ測定）
曲げ強さは、東洋ボールドウィン株式会社製 大型万能試験機（テンシロン、型式ＵＴＭ-５Ｔ）を用いて，ＩＳＯ １７８（ＪＩＳ Ｋ７１７１）に準拠した試験方法にて実施し求めた。試験片は、ＩＳＯ ３１６７（ＪＩＳ Ｋ７１３９）に準拠した多目的試験片を用いた。結果を、表２に示す。
【００４０】
【表２】
0005479055.tif 000003
【００４１】
表２に示すように、本発明の樹脂組成物を用いて作製した試料３，４，５，６，８，１１では、熱伝導率が２Ｗ／（ｍ・ｋ）以上であり、線膨張係数の異方性（ＴＤ−ＭＤ）が１５ｐｐｍ／℃以下であった。また、曲げ強さも実用には十分な強度が得られた。一方、熱伝導性フィラーを添加しなかった場合（試料１）や、熱伝導性フィラーに球状粒子や平均アスペクト比が２より大きいフィラーを用いた場合（試料９，１０）には、線膨張係数の異方性（ＴＤ−ＭＤ）が２０以上であった。
【００４２】
（光ピックアップベースの作製）
表１の試料４の組成に配合した原料混合粉を混練押出し機に投入し、温度３１０〜３４０℃で混練し押出して成形用ペレットを作製した。この成形用ペレットを射出成形機に投入し、温度３１０〜３４０℃で射出成形することにより、図３に示す形状を有する光ピックアップベースを製作した。
この光ピックアップベースは、２Ｗ／（ｍ・ｋ）以上の熱伝導率と、１５ｐｐｍ／℃以下の線膨張係数の異方性（ＴＤ−ＭＤ）であり、その高い熱伝導性により、レーザダイオードからの発熱を逃がすことができる十分な放熱性を有している。
【００４３】
以上、説明したように、本発明によれば、成形品の線膨張係数の異方性を抑制することができる成形加工性に優れた熱伝導性樹脂組成物を提供することができる。これにより、優れた機械的特性および熱伝導性を有する成形品を提供できる。例えば、光ピックアップベースに用いた場合、レーザ等の発光素子の発光特性を維持するのに十分な放熱性を有している。さらに、金属製のものに比べ軽量で高速移動が可能であり、光ディスクに対するアクセス速度を大幅に向上させることが可能となる。
【符号の説明】
【００４４】
１０  シャーシ
１１  主軸
１２  副軸
１３  光ピックアップ
１４  光ピックアップベース
１４ａ  基体
１４ｂ  主軸受
１４ｃ  主軸受
１４ｄ  レーザーダイオードホルダ取付け部
Ｄ  光ディスク
【図２】
0005479055.tif 000004
【図３】
0005479055.tif 000005
【図１】
0005479055.tif 000006